(57)【要約】  本開示は、少なくとも２種類の化合物を含む有機エレクトロルミネッセンス材料、およびそれを含む有機エレクトロルミネッセンス素子に関する。本開示の化合物の特定の組み合わせを含むことによって、従来の有機エレクトロルミネッセンス素子よりも良好な色純度を有する有機エレクトロルミネッセンス素子が提供され得る。【選択図】なし【特許請求の範囲】
【請求項１】
下記式１で表される少なくとも１種の化合物であって、
【化１】
2019533035.tif 000016
式中、
Ｒ１〜Ｒ３は、それぞれ独立して、水素、重水素、置換もしくは非置換の（Ｃ１−Ｃ１０）アルキル、置換もしくは非置換の（Ｃ２−Ｃ１０）アルケニル、または置換もしくは非置換の（Ｃ６−Ｃ３０）アリールを表すか、または隣接する置換基に結合されて、炭素原子（複数可）が窒素、酸素、および硫黄から選択される少なくとも１つのヘテロ原子で置換され得る、置換もしくは非置換の、単環式もしくは多環式、（Ｃ３−Ｃ３０）脂環式環もしくは芳香環、またはそれらの組み合わせを形成することができ、
Ｒ４は、置換もしくは非置換の（Ｃ１−Ｃ１０）アルキル、または置換もしくは非置換の（Ｃ６−Ｃ３０）アリールを表し、
Ｒ５〜Ｒ７は、それぞれ独立して、水素、重水素、置換もしくは非置換の（Ｃ１−Ｃ１０）アルキル、または置換もしくは非置換の（Ｃ６−Ｃ３０）アリールを表し、
ａおよびｂは、それぞれ独立して、１〜４の整数を表し、ａおよびｂがそれぞれ独立して２以上の整数である場合、Ｒ１およびＲ２はそれぞれ、同一であっても異なっていてもよい、少なくとも１種の化合物と、
下記式２で表される少なくとも１種の化合物であって、
【化２】
2019533035.tif 000017
式中、
Ａ環およびＢ環は、それぞれ独立して、置換もしくは非置換のベンゼン環、または置換もしくは非置換のナフタレン環を表し、ただし、Ａ環およびＢ環のうちの少なくとも１つは、置換または非置換のナフタレン環であり、
Ａｒ１およびＡｒ２は、それぞれ独立して、置換もしくは非置換の（Ｃ６−Ｃ３０）アリール、または置換もしくは非置換の窒素含有（８〜３０員）ヘテロアリールを表し、
Ｌ１およびＬ２は、それぞれ独立して、単結合、置換もしくは非置換の（Ｃ６−Ｃ３０）アリーレン、または置換もしくは非置換の（３〜３０員）ヘテロアリーレンを表し、
前記ヘテロアリール（ヘテロアリーレン）は、Ｂ、Ｎ、Ｏ、Ｓ、Ｓｉ、およびＰから選択される少なくとも１つのヘテロ原子を含有する、少なくとも１種の化合物と、を含む有機エレクトロルミネッセンス材料。
【請求項２】
式１が下記式３〜６のうちのいずれか１つで表され、
【化３】
2019533035.tif 000018
式中、
Ｙは、ＣＲ１３Ｒ１４、Ｏ、またはＳを表し、
Ｒ８およびＲ１２〜Ｒ１４は、それぞれ独立して、水素、重水素、置換もしくは非置換の（Ｃ１−Ｃ１０）アルキル、または置換もしくは非置換の（Ｃ６−Ｃ３０）アリールを表し、
Ｒ９〜Ｒ１１は、それぞれ独立して、水素、または置換もしくは非置換の（Ｃ１−Ｃ１０）アルキルを表し、
ｃは、１〜４の整数を表し、ｄは、１〜５の整数を表し、ｃおよびｄがそれぞれ独立して２以上の整数である場合、Ｒ８およびＲ１２はそれぞれ、同一であっても異なっていてもよく、
Ｒ２〜Ｒ７、およびｂは、請求項１に定義する通りである、請求項１に記載の有機エレクトロルミネッセンス材料。
【請求項３】
式２が下記式７で表され、
【化４】
2019533035.tif 000019
式中、
Ａ環およびＢ環のうちのいずれか１つは、置換または非置換のナフタレン環を表し、他方は、置換または非置換のベンゼン環を表し、
Ｘ１〜Ｘ３は、それぞれ独立して、ＣＲ１５またはＮを表し、ただし、Ｘ１〜Ｘ３のうちの少なくとも１つは、Ｎを表し、
Ｒ１５は、水素、または置換もしくは非置換の（Ｃ６−Ｃ３０）アリールを表し、
Ａｒ３は、水素、置換もしくは非置換の（Ｃ１−Ｃ３０）アルキル、置換もしくは非置換の（Ｃ６−Ｃ３０）アリール、または置換もしくは非置換の（３〜３０員）ヘテロアリールを表し、
ｅは、１〜４の整数を表し、ｅが２以上の整数である場合、Ａｒ３はそれぞれ、同一であっても異なっていてもよく、
Ａｒ１、Ｌ１、およびＬ２は、請求項１に定義する通りである、請求項１に記載の有機エレクトロルミネッセンス材料。
【請求項４】
Ｒ１〜Ｒ７、Ａｒ１、Ａｒ２、Ｌ１、Ｌ２、Ａ環、およびＢ環における、前記置換アルキル、前記置換アルケニル、前記置換アリール（アリーレン）、前記置換ヘテロアリール（ヘテロアリーレン）、前記置換ベンゼン環、前記置換ナフタレン環、および前記置換単環式もしくは多環式、脂環式環もしくは芳香環、またはそれらの組み合わせの置換基が、それぞれ独立して、重水素、ハロゲン、シアノ、カルボキシル、ニトロ、ヒドロキシル、（Ｃ１−Ｃ３０）アルキル、ハロ（Ｃ１−Ｃ３０）アルキル、（Ｃ２−Ｃ３０）アルケニル、（Ｃ２−Ｃ３０）アルキニル、（Ｃ１−Ｃ３０）アルコキシ、（Ｃ１−Ｃ３０）アルキルチオ、（Ｃ３−Ｃ３０）シクロアルキル、（Ｃ３−Ｃ３０）シクロアルケニル、（３〜７員）ヘテロシクロアルキル、（Ｃ６−Ｃ３０）アリールオキシ、（Ｃ６−Ｃ３０）アリールチオ、（Ｃ６−Ｃ３０）アリール、（５〜３０員）ヘテロアリール、トリ（Ｃ１−Ｃ３０）アルキルシリル、トリ（Ｃ６−Ｃ３０）アリールシリル、ジ（Ｃ１−Ｃ３０）アルキル（Ｃ６−Ｃ３０）アリールシリル、（Ｃ１−Ｃ３０）アルキルジ（Ｃ６−Ｃ３０）アリールシリル、アミノ、モノ−またはジ−（Ｃ１−Ｃ３０）アルキルアミノ、モノ−またはジ−（Ｃ６−Ｃ３０）アリールアミノ、（Ｃ１−Ｃ３０）アルキル（Ｃ６−Ｃ３０）アリールアミノ、（Ｃ１−Ｃ３０）アルキルカルボニル、（Ｃ１−Ｃ３０）アルコキシカルボニル、（Ｃ６−Ｃ３０）アリールカルボニル、ジ（Ｃ１−Ｃ３０）アリールボロニル、ジ（Ｃ１−Ｃ３０）アルキルボロニル、（Ｃ１−Ｃ３０）アルキル（Ｃ６−Ｃ３０）アリールボロニル、（Ｃ６−Ｃ３０）アリール（Ｃ１−Ｃ３０）アルキル、および（Ｃ１−Ｃ３０）アルキル（Ｃ６−Ｃ３０）アリールからなる群から選択される少なくとも１つである、請求項１に記載の有機エレクトロルミネッセンス材料。
【請求項５】
式１で表される前記化合物が、
【化５−１】
2019533035.tif 000020
【化５−２】
2019533035.tif 000021
からなる群から選択される、請求項１に記載の有機エレクトロルミネッセンス材料。
【請求項６】
式２で表される前記化合物が、
【化６】
2019533035.tif 000022
からなる群から選択される、請求項１に記載の有機エレクトロルミネッセンス材料。
【請求項７】
請求項１に記載の有機エレクトロルミネッセンス材料を含む有機エレクトロルミネッセンス素子。
【請求項８】
前記有機エレクトロルミネッセンス素子が、ドーパントとして前記式１で表される前記化合物、およびホストとして前記式２で表される前記化合物を含む、請求項７に記載の有機エレクトロルミネッセンス素子。
【発明の詳細な説明】
【技術分野】
【０００１】
本開示は、少なくとも２種類の化合物を含む有機エレクトロルミネッセンス材料、およびそれを含む有機エレクトロルミネッセンス素子に関する。
【背景技術】
【０００２】
エレクトロルミネッセンス素子（ＥＬ素子）は、より広い視野角、より大きなコントラスト比、およびより速い応答時間を提供するという点で利点を有する自発光ディスプレイ素子である。最初の有機ＥＬ素子は、１９８７年にイーストマンコダックによって、発光層を形成するための材料として芳香族ジアミン小分子およびアルミニウム錯体を用いて開発された（Ａｐｐｌ．Ｐｈｙｓ．Ｌｅｔｔ．５１，９１３，１９８７を参照されたい）。
【０００３】
有機ＥＬ素子（ＯＬＥＤ）とは、有機エレクトロルミネッセンス材料に通電することによって電気エネルギーを光に変換するものであり、通常、アノード、カソード、および２つの電極間に形成された有機層を含む。有機ＥＬ素子の有機層は、必要に応じて、正孔注入層、正孔輸送層、正孔補助層、発光補助層、電子阻止層、発光層（ホストおよびドーパント材料を含有する）、電子緩衝層、正孔阻止層、電子輸送層、電子注入層などを含むことができる。有機層に用いられる材料は、それらの機能に応じて、正孔注入材料、正孔輸送材料、正孔補助材料、発光補助材料、電子阻止材料、発光材料、電子緩衝材料、正孔阻止材料、電子輸送材料、電子注入材料などに分類することができる。有機ＥＬ素子において、アノードからの正孔およびカソードからの電子が電圧の印加によって発光層に注入され、高エネルギーを有する励起子が正孔と電子の再結合によって生成される。有機発光化合物は、そのエネルギーによって励起状態になり、有機発光化合物が励起状態から基底状態に戻る際に、エネルギーによって発光する。
【０００４】
有機ＥＬ素子の発光効率を決定する最も重要な要素は発光材料である。発光材料は、以下の特徴、高い量子効率、電子および正孔の高い移動度、ならびに形成された発光材料層の均一性および安定性を有することが必要である。発光材料は、発光色によって青色、緑色、および赤色の発光材料に分類され、さらに黄色またはオレンジ色の発光材料を含む。その上、発光材料は、機能面でホスト材料およびドーパント材料に分類される。
【０００５】
一般的に、優れたＥＬ特性を有する素子は、ホストにドーパントをドーピングすることによって作製される発光層を含む構成を有する。発光材料として１つの材料のみが用いられる場合、最大発光波長が長波長側に移動し、分子間力により色純度が低下するという問題が発生する。
【０００６】
赤色、緑色、および青色の発光材料としてそれぞれ、ビス（２−（２’−ベンゾチエニル）−ピリジナト−Ｎ，Ｃ−３’）イリジウム（アセチルアセトネート）［（ａｃａｃ）Ｉｒ（ｂｔｐ）２、トリス（２−フェニルピリジン）イリジウム［Ｉｒ（ｐｐｙ）３］、およびビス（４，６−ジフルオロフェニルピリジナト−Ｎ，Ｃ２）ピコリナトイリジウム（Ｆｉｒｐｉｃ）を含むイリジウム（ＩＩＩ）錯体が、燐光性発光材料として広く知られている。
【０００７】
また、４，４’−Ｎ，Ｎ’−ジカルバゾール−ビフェニル（ＣＢＰ）が、燐光性材料用の最も広く知られているホスト材料であった。近年、パイオニア（日本）などが、正孔阻止材料として知られていたホスト材料として、バソクプロイン（ＢＣＰ）およびアルミニウム（ＩＩＩ）ビス（２−メチル−８−キノリネート）（４−フェニルフェノレート）（ＢＡｌｑ）などを用いて、高性能有機エレクトロルミネッセンス素子を開発した。
【０００８】
しかしながら、これらの従来の燐光性ホスト材料は、良好な発光特性を提供するが、それらは、ガラス転移温度が低く、熱安定性が低いために、真空下で高温蒸着プロセスが行われる場合、材料が変化するという欠点を有する。このように、素子の色純度は依然として不十分であった。
【０００９】
近年、多くの電子パネル会社は、青色、緑色、および赤色の３色を用いる有機エレクトロルミネセンス素子を作製しており、これら３色は、組み合わされて、現在使用中であるディスプレイの様々な色を実現している。ディスプレイ上に実行することができる色は、青色、緑色、および赤色の３つの頂点で互いに組み合せることができる色のみを表すことができる。したがって、より色彩に富んだ実行には、これらの３色の頂点は可能な限りそれぞれの色の波長に到達する必要がある。
【００１０】
韓国特許第１０８２１４４号は、インドロカルバゾール誘導体、またはジベンゾインドロカルバゾールとナフチリジニルが組み合わされる化合物を、ホストとして含む有機エレクトロルミネッセンス素子を開示している。また、韓国特許出願公開第２０１６／００３９５６１号は、インドロカルバゾール誘導体をホストとして含む有機エレクトロルミネッセンス素子を開示している。しかしながら、上記文献は、ベンゾインドロカルバゾールをホストとして含む素子を具体的に開示していない。
【発明の開示】
【発明が解決しようとする課題】
【００１１】
本開示の目的は、従来の有機エレクトロルミネッセンス素子よりも良好な色純度を有する有機エレクトロルミネッセンス素子を製造するための有機エレクトロルミネッセンス材料を提供することである。
【課題を解決するための手段】
【００１２】
本発明者らは、上記技術課題を解決するために鋭意検討した結果、赤色発光において波長帯域を最長波長に近づけることによって、色再現範囲が拡大され得ることを見出した。ホストのドーパント材料、およびドーパント材料の特性は、波長帯域に、より影響を与えるが、ドーパント材料に好適なホスト材料を用いることによって、発光特性をさらに最適化することが可能である。赤色発光の場合、波長が長いためにドーパント材料のエネルギーバンドギャップが狭いことが予想され得る。本開示において使用されるホスト材料は、狭いエネルギーバンドギャップを有し、それは長波長を有するドーパント材料には好適である。したがって、この組み合わせは、ホストからドーパントへエネルギーを移動させる目的に好適であると考えられる。具体的には、上記目的は、下記式１で表される化合物および下記式２で表される化合物を含む有機エレクトロルミネッセンス材料によって達成することができる。式１で表される化合物は、ドーパントとして構成されてもよく、式２で表される化合物は、ホストとして構成されてもよい。
【００１３】
【化１】
2019533035.tif 000002
【００１４】
式中、
Ｒ１〜Ｒ３は、それぞれ独立して、水素、重水素、置換もしくは非置換の（Ｃ１−Ｃ１０）アルキル、置換もしくは非置換の（Ｃ２−Ｃ１０）アルケニル、または置換もしくは非置換の（Ｃ６−Ｃ３０）アリールを表すか、または隣接する置換基に結合されて、その炭素原子（複数可）が窒素、酸素、および硫黄から選択される少なくとも１つのヘテロ原子で置換され得る、置換もしくは非置換の、単環式もしくは多環式、（Ｃ３−Ｃ３０）脂環式環もしくは芳香環、またはそれらの組み合わせを形成することができ、
Ｒ４は、置換もしくは非置換の（Ｃ１−Ｃ１０）アルキル、または置換もしくは非置換の（Ｃ６−Ｃ３０）アリールを表し、
Ｒ５〜Ｒ７は、それぞれ独立して、水素、重水素、置換もしくは非置換の（Ｃ１−Ｃ１０）アルキル、または置換もしくは非置換の（Ｃ６−Ｃ３０）アリールを表し、
ａおよびｂは、それぞれ独立して、１〜４の整数を表し、ａおよびｂがそれぞれ独立して２以上の整数である場合、Ｒ１およびＲ２はそれぞれ、同一であっても異なっていてもよい。
【００１５】
【化２】
2019533035.tif 000003
【００１６】
式中、
Ａ環およびＢ環は、それぞれ独立して、置換もしくは非置換のベンゼン環、または置換もしくは非置換のナフタレン環を表し、ただし、Ａ環およびＢ環のうちの少なくとも１つは、置換または非置換のナフタレン環であり、
Ａｒ１およびＡｒ２は、それぞれ独立して、置換もしくは非置換の（Ｃ６−Ｃ３０）アリール、または置換もしくは非置換の窒素含有（８〜３０員）ヘテロアリールを表し、
Ｌ１およびＬ２は、それぞれ独立して、単結合、置換もしくは非置換の（Ｃ６−Ｃ３０）アリーレン、または置換もしくは非置換の（３〜３０員）ヘテロアリーレンを表し、
ヘテロアリール（ヘテロアリーレン）は、Ｂ、Ｎ、Ｏ、Ｓ、Ｓｉ、およびＰから選択される少なくとも１つのヘテロ原子を含有する。
【発明の効果】
【００１７】
本開示によれば、色純度に優れた有機エレクトロルミネッセンス素子が提供され得る。
【図面の簡単な説明】
【００１８】
【図１】ＣＩＥ  １９３１色度図として、本開示の表１のＮＴＳＣ色空間を示す図である。
【発明を実施するための形態】
【００１９】
以下、本開示について詳細に説明する。しかしながら、以下の説明は、本開示を説明することが意図され、決して本開示の範囲を限定することを意味しない。
【００２０】
本開示において、「有機エレクトロルミネセンス材料」という用語は、有機エレクトロルミネセンス素子に使用することができ、少なくとも１つの化合物を含み得る材料を意味する。必要に応じて、有機エレクトロルミネッセンス材料は、有機エレクトロルミネッセンス素子を構成する任意の層に含まれ得る。例えば、有機エレクトロルミネッセンス材料は、正孔注入材料、正孔輸送材料、正孔補助材料、発光補助材料、電子阻止材料、発光材料、電子緩衝材料、正孔阻止材料、電子輸送材料、電子注入材料などであってもよい。
【００２１】
本開示の有機エレクトロルミネッセンス材料は、少なくとも１つの式１で表される化合物、および少なくとも１つの式２で表される化合物を含むことができる。それらに限定されないが、化学式１の化合物および化学式２の化合物は、発光層に含まれ得る。この場合、式１で表される化合物は、ドーパントとして含まれてもよく、式２で表される化合物は、ホストとして含まれてもよい。
【００２２】
式１中、Ｒ１〜Ｒ３は、それぞれ独立して、水素、重水素、置換もしくは非置換の（Ｃ１−Ｃ１０）アルキル、置換もしくは非置換の（Ｃ２−Ｃ１０）アルケニル、または置換もしくは非置換の（Ｃ６−Ｃ３０）アリールを表すか、または隣接する置換基に結合されて、その炭素原子（複数可）が窒素、酸素、および硫黄から選択される少なくとも１つのヘテロ原子で置換され得る、置換もしくは非置換の、単環式もしくは多環式、（Ｃ３−Ｃ３０）脂環式環もしくは芳香環、またはそれらの組み合わせを形成することができ、一実施形態として、水素、置換もしくは非置換の（Ｃ１−Ｃ８）アルキル、または置換もしくは非置換の（Ｃ６−Ｃ２５）アリールを表すか、または隣接する置換基に結合されて、その炭素原子（複数可）が窒素、酸素、および硫黄から選択される少なくとも１つのヘテロ原子で置換され得る、置換もしくは非置換の、単環式もしくは多環式、（Ｃ５−Ｃ２５）脂環式環もしくは芳香環、またはそれらの組み合わせを形成することができ、別の実施形態として、水素、置換もしくは非置換の（Ｃ１−Ｃ４）アルキル、または置換もしくは非置換の（Ｃ６−Ｃ１８）アリールを表すか、または隣接する置換基に結合されて、置換もしくは非置換の、単環式もしくは多環式、（Ｃ５−Ｃ１８）脂環式環もしくは芳香環、またはそれらの組み合わせを形成することができる。例えば、Ｒ１は、水素、非置換メチル、非置換もしくはメチル（複数可）で置換されたフェニル、または非置換ビフェニルを表すことができるか、または隣接する置換基に結合されて、メチル（複数可）で置換されたインデン環を形成することができ、Ｒ２は、水素、または非置換メチルを表すことができ、Ｒ３は、水素を表すことができる。
【００２３】
式１中、Ｒ４は、置換もしくは非置換の（Ｃ１−Ｃ１０）アルキル、または置換もしくは非置換の（Ｃ６−Ｃ３０）アリール、一実施形態として、置換もしくは非置換の（Ｃ１−Ｃ８）アルキル、または置換もしくは非置換の（Ｃ６−Ｃ２５）アリール、別の実施形態として、置換もしくは非置換の（Ｃ１−Ｃ４）アルキル、または置換もしくは非置換の（Ｃ６−Ｃ１８）アリール、例えば、非置換メチル、非置換イソ−ブチル、非置換またはメチル（複数可）、イソ−ブチル（複数可）、および／もしくはｔｅｒｔ−ブチル（複数可）で置換されたフェニルを表す。
【００２４】
式１中、Ｒ５〜Ｒ７は、それぞれ独立して、水素、重水素、置換もしくは非置換の（Ｃ１−Ｃ１０）アルキル、または置換もしくは非置換の（Ｃ６−Ｃ３０）アリール、一実施形態として、水素、置換もしくは非置換の（Ｃ１−Ｃ８）アルキル、または置換もしくは非置換の（Ｃ６−Ｃ２５）アリールを表す。別の実施形態として、Ｒ５およびＲ７は、それぞれ独立して、非置換（Ｃ１−Ｃ５）アルキル、または置換もしくは非置換の（Ｃ６−Ｃ１８）アリールを表し、Ｒ６は、水素、非置換（Ｃ１−Ｃ５）アルキル、または置換もしくは非置換の（Ｃ６−Ｃ１８）アリールを表す。例えば、Ｒ５およびＲ７は、それぞれ独立して、非置換メチル、非置換ブチル、非置換ｔｅｒｔ−ブチル、非置換イソ−ブチル、非置換ペンチル、または非置換フェニルを表すことができ、Ｒ６は、水素、非置換メチル、または非置換フェニルを表すことができる。
【００２５】
式１中、ａおよびｂは、それぞれ独立して、１〜４の整数を表し、一実施形態として、１または２を表すことができ、ａおよびｂがそれぞれ独立して２以上の整数である場合、Ｒ１およびＲ２はそれぞれ、同一であっても異なっていてもよい。
【００２６】
式２中、Ａ環およびＢ環は、それぞれ独立して、置換もしくは非置換のベンゼン環、または置換もしくは非置換のナフタレン環を表し、ただし、Ａ環およびＢ環のうちの少なくとも１つは、置換または非置換のナフタレン環である。一実施形態として、Ａ環およびＢ環のうちのいずれか１つは、置換または非置換のベンゼン環を表すことができ、他方は、置換または非置換のナフタレン環を表すことができる。Ａ環およびＢ環は、それぞれ独立して、非置換ベンゼン環、または非置換もしくはフェニル（複数可）で置換されたナフタレン環を表すことができる。
【００２７】
式２中、Ａｒ１およびＡｒ２は、それぞれ独立して、置換もしくは非置換の（Ｃ６−Ｃ３０）アリール、または置換もしくは非置換の窒素含有（８〜３０員）ヘテロアリールを表す。Ａｒ１およびＡｒ２のうちのいずれか１つは、置換または非置換の（Ｃ６−Ｃ３０）アリールを表すことができ、他方は、置換または非置換の窒素含有（８〜３０員）ヘテロアリールを表すことができる。一実施形態として、Ａｒ１およびＡｒ２は、それぞれ独立して、置換もしくは非置換の（Ｃ６−Ｃ２５）アリール、または置換もしくは非置換の窒素含有（８〜２５員）ヘテロアリールを表し、別の実施形態として、置換もしくは非置換の（Ｃ６−Ｃ１８）アリール、または置換もしくは非置換の窒素含有（８〜１８員）ヘテロアリールを表す。例えば、Ａｒ１およびＡｒ２は、それぞれ独立して、非置換フェニル、非置換ナフチル、フェニル（複数可）で置換されたキナゾリニル、または非置換またはフェニル（複数可）、ビフェニル（複数可）、ナフチル（複数可）、および／もしくはナフチルフェニル（複数可）で置換されたキノキサリニルを表す。
【００２８】
式２中、Ｌ１およびＬ２は、それぞれ独立して、単結合、置換もしくは非置換の（Ｃ６−Ｃ３０）アリーレン、または置換もしくは非置換の（３〜３０員）ヘテロアリーレン、一実施形態として、単結合、置換もしくは非置換の（Ｃ６−Ｃ２５）アリーレン、または置換もしくは非置換の（５〜２５員）ヘテロアリーレン、別の実施形態として、単結合、置換もしくは非置換の（Ｃ６−Ｃ１８）アリーレン、または置換もしくは非置換の（５〜１８員）ヘテロアリーレン、例えば、単結合、非置換フェニレン、または非置換ピリジニレンを表す。
【００２９】
式１および式２中、ヘテロアリール（ヘテロアリーレン）は、Ｂ、Ｎ、Ｏ、Ｓ、Ｓｉ、およびＰから選択される少なくとも１つのヘテロ原子を含有し、一実施形態として、Ｎ、ＯおよびＳから選択される少なくとも１つのヘテロ原子を含有することができ、別の実施形態として、窒素（複数可）を含有することができる。
【００３０】
本開示の一実施形態によれば、式１は、以下の式３〜６のうちのいずれか１つによって表すことができる。
【化３】
2019533035.tif 000004
【００３１】
式３中、Ｙは、ＣＲ１３Ｒ１４、Ｏ、またはＳを表し、一実施形態として、ＣＲ１３Ｒ１４を表すことができる。
【００３２】
式３中、Ｒ８、Ｒ１３、およびＲ１４は、それぞれ独立して、水素、重水素、置換もしくは非置換の（Ｃ１−Ｃ１０）アルキル、または置換もしくは非置換の（Ｃ６−Ｃ３０）アリール、一実施形態として、水素、置換もしくは非置換の（Ｃ１−Ｃ８）アルキル、または置換もしくは非置換の（Ｃ６−Ｃ１８）アリール、別の実施形態として、水素、または置換もしくは非置換の（Ｃ１−Ｃ４）アルキルを表す。別の実施形態として、Ｒ８は、水素を表すことができ、Ｒ１３およびＲ１４は、それぞれ独立して、非置換（Ｃ１−Ｃ４）アルキルを表すことができる。例えば、Ｒ８は、水素を表すことができ、Ｒ１３およびＲ１４は、それぞれ独立して、非置換メチルを表すことができる。
【００３３】
式４中、Ｒ１２は、水素、重水素、置換もしくは非置換の（Ｃ１−Ｃ１０）アルキル、または置換もしくは非置換の（Ｃ６−Ｃ３０）アリール、一実施形態として、水素、置換もしくは非置換の（Ｃ１−Ｃ８）アルキル、または置換もしくは非置換の（Ｃ６−Ｃ２５）アリール、別の実施形態として、水素、非置換（Ｃ１−Ｃ４）アルキル、または非置換（Ｃ６−Ｃ１８）アリール、例えば、水素、非置換メチル、または非置換フェニルを表す。
【００３４】
式３〜６中、Ｒ９〜Ｒ１１は、それぞれ独立して、水素、または置換もしくは非置換の（Ｃ１−Ｃ１０）アルキルを表し、一実施形態として、水素、または置換もしくは非置換の（Ｃ１−Ｃ８）アルキルを表すことができ、別の実施形態として、水素、または置換もしくは非置換の（Ｃ１−Ｃ４）アルキルを表すことができ、例えば、水素を表すことができる。
【００３５】
式３および４中、ｃは、１〜４の整数を表し、ｄは、１〜５の整数を表し、ｃおよびｄがそれぞれ独立して２以上の整数である場合、Ｒ８およびＲ１２はそれぞれ、同一であっても異なっていてもよい。一実施形態として、ｃおよびｄは、それぞれ独立して、１または２を表すことができる。別の実施形態として、ｃおよびｄは、それぞれ独立して、１を表すことができる。
【００３６】
式３〜６中、Ｒ２〜Ｒ７、およびｂは、式１に定義する通りである。
【００３７】
本開示の一実施形態によれば、式２は、以下の式７によって表すことができる。
【００３８】
【化４】
2019533035.tif 000005
【００３９】
式７中、Ａ環およびＢ環のうちのいずれか１つは、置換または非置換のナフタレン環を表し、他方は、置換または非置換のベンゼン環を表す。一実施形態として、Ａ環およびＢ環のうちのいずれか１つは、非置換またはフェニル（複数可）で置換されたナフタレン環を表し、他方は非置換ベンゼン環を表す。
【００４０】
式７中、Ｘ１〜Ｘ３は、それぞれ独立して、ＣＲ１５またはＮを表し、ただし、Ｘ１〜Ｘ３のうちの少なくとも１つは、Ｎを表し、一実施形態として、Ｘ１〜Ｘ３のうちの少なくとも２つは、Ｎを表すことができ、別の実施形態として、Ｘ１〜Ｘ３のうちの２つは、Ｎを表すことができる。例えば、Ｘ１は、Ｎを表すことができ、Ｘ２およびＸ３のうちのいずれか１つは、Ｎを表すことができ、Ｘ２およびＸ３のうちの他方は、ＣＲ１５を表すことができる。
【００４１】
本明細書では、Ｒ１５は、水素、または置換もしくは非置換の（Ｃ６−Ｃ３０）アリールを表し、一実施形態として、置換または非置換の（Ｃ６−Ｃ２５）アリールを表すことができ、別の実施形態として、置換または非置換の（Ｃ６−Ｃ１８）アリールを表すことができ、例えば、非置換フェニル、非置換ナフチル、非置換ビフェニル、または非置換ナフチルフェニルを表すことができる。
【００４２】
式７中、Ａｒ３は、水素、置換もしくは非置換の（Ｃ１−Ｃ３０）アルキル、置換もしくは非置換の（Ｃ６−Ｃ３０）アリール、または置換もしくは非置換の（３〜３０員）ヘテロアリール、一実施形態として、水素、置換もしくは非置換の（Ｃ１−Ｃ２０）アルキル、置換もしくは非置換の（Ｃ６−Ｃ２５）アリール、または置換もしくは非置換の（３〜２５員）ヘテロアリール、別の実施形態として、水素、置換もしくは非置換の（Ｃ１−Ｃ１０）アルキル、置換もしくは非置換の（Ｃ６−Ｃ１８）アリール、または置換もしくは非置換の（５〜１８員）ヘテロアリール、例えば、水素を表す。
【００４３】
式７中、ｅは、１〜４の整数を表し、一実施形態として、１または２を表すことができ、別の実施形態として、１を表すことができる。ｅが２以上の整数である場合、Ａｒ３はそれぞれ、同一であっても異なっていてもよい。
【００４４】
式７中、Ａｒ１、Ｌ１、およびＬ２は、式２に定義する通りである。
【００４５】
本明細書では、「（Ｃ１−Ｃ３０）アルキル」という用語は、鎖を構成する１〜３０個の炭素原子を有する直鎖または分岐鎖アルキルであることを意味し、炭素原子数は、１〜２０が好ましく、１〜１０がより好ましい。上記アルキルとしては、メチル、エチル、ｎ−プロピル、イソプロピル、ｎ−ブチル、イソブチル、ｔｅｒｔ−ブチルなどを挙げることができる。「（Ｃ３−Ｃ３０）シクロアルキル」という用語は、３〜３０個の環骨格炭素原子を有する単環式または多環式炭化水素であり、炭素原子数は、３〜２０が好ましく、３〜７がより好ましい。上記シクロアルキルとしては、シクロプロピル、シクロブチル、シクロペンチル、シクロヘキシルなどを挙げることができる。「（３〜７員）ヘテロシクロアルキル」という用語は、３〜７個、好ましくは５〜７個の環骨格原子を有し、Ｂ、Ｎ、Ｏ、Ｓ、Ｓｉ、およびＰからなる群、好ましくはＯ、Ｓ、およびＮからなる群から選択される少なくとも１つのヘテロ原子を含むシクロアルキルである。上記ヘテロシクロアルキルとしては、テトラヒドロフラン、ピロリジン、チオラン、テトラヒドロピランなどを挙げることができる。「（Ｃ６−Ｃ３０）アリール（アリーレン）」という用語は、６〜３０個の環骨格炭素原子を有する芳香族炭化水素から誘導される単環式基または縮合環基であり、環骨格炭素原子数は、６〜２５が好ましく、６〜１８がより好ましい。上記アリール（アリーレン）は、部分的に飽和していてもよく、スピロ構造を含むことができる。上記アリールとしては、フェニル、ビフェニル、ターフェニル、ナフチル、ビナフチル、フェニルナフチル、ナフチルフェニル、フルオレニル、フェニルフルオレニル、ベンゾフルオレニル、ジベンゾフルオレニル、フェナントレニル、フェニルフェナントレニル、アントラセニル、インデニル、トリフェニレニル、ピレニル、テトラセニル、ペリレニル、クリセニル、ナフタセニル、フルオランテニル、スピロビフルオレニルなどを挙げることができる。「（３〜３０員）ヘテロアリール（ヘテロアリーレン）」という用語は、３〜３０個の環骨格原子を有し、Ｂ、Ｎ、Ｏ、Ｓ、Ｓｉ、およびＰからなる群から選択される少なくとも１つの、好ましくは１〜４個のヘテロ原子を含むアリールである。上記ヘテロアリール（ヘテロアリーレン）は、単環式環であっても、少なくとも１つのベンゼン環と縮合された縮合環であってもよく、部分的に飽和していてもよく、単結合（複数可）を介してヘテロアリール基に少なくとも１つのヘテロアリールまたはアリール基を結合することによって形成されるものであってもよく、スピロ構造を含むことができる。上記ヘテロアリールとしては、フリル、チオフェニル、ピロリル、イミダゾリル、ピラゾリル、チアゾリル、チアジアゾリル、イソチアゾリル、イソキサゾリル、オキサゾリル、オキサジアゾリル、トリアジニル、テトラジニル、トリアゾリル、テトラゾリル、フラザニル、ピリジル、ピラジニル、ピリミジニル、およびピリダジニルなどの単環式環状ヘテロアリール、ならびにベンゾフラニル、ベンゾチオフェニル、イソベンゾフラニル、ジベンゾフラニル、ジベンゾチオフェニル、ベンズイミダゾリル、ベンゾチアゾリル、ベンゾイソチアゾリル、ベンゾイソキサゾリル、ベンゾキサゾリル、イソインドリル、インドリル、ベンゾインドリル、インダゾリル、ベンゾチアジアゾリル、キノリル、イソキノリル、シンノリニル、キナゾリニル、キノキサリニル、ナフチリジニル、カルバゾリル、ベンゾカルバゾリル、ジベンゾカルバゾリル、フェノキサジニル、フェノチアジニル、フェナントリジニル、ベンゾジオキソリル、およびジヒドロアクリジニルなどの縮合環状ヘテロアリールを挙げることができる。その上、「ハロゲン」としては、Ｆ、Ｃｌ、Ｂｒ、およびＩが挙げられる。
【００４６】
本明細書では、「置換または非置換」という表現における「置換」は、ある官能基中の水素原子が別の原子または別の官能基、すなわち置換基で置換されていることを意味する。式１〜７のＲ１〜Ｒ１５、Ａｒ１、Ａｒ２、Ａｒ３、Ｌ１、Ｌ２、Ａ環、およびＢ環における、置換アルキル、置換アルケニル、置換アリール（アリーレン）、置換ヘテロアリール（ヘテロアリーレン）、置換ベンゼン環、置換ナフタレン環、および置換単環式もしくは多環式、脂環式環もしくは芳香環、またはそれらの組み合わせの置換基は、それぞれ独立して、重水素、ハロゲン、シアノ、カルボキシル、ニトロ、ヒドロキシル、（Ｃ１−Ｃ３０）アルキル、ハロ（Ｃ１−Ｃ３０）アルキル、（Ｃ２−Ｃ３０）アルケニル、（Ｃ２−Ｃ３０）アルキニル、（Ｃ１−Ｃ３０）アルコキシ、（Ｃ１−Ｃ３０）アルキルチオ、（Ｃ３−Ｃ３０）シクロアルキル、（Ｃ３−Ｃ３０）シクロアルケニル、（３〜７員）ヘテロシクロアルキル、（Ｃ６−Ｃ３０）アリールオキシ、（Ｃ６−Ｃ３０）アリールチオ、（Ｃ６−Ｃ３０）アリール、（５〜３０員）ヘテロアリール、トリ（Ｃ１−Ｃ３０）アルキルシリル、トリ（Ｃ６−Ｃ３０）アリールシリル、ジ（Ｃ１−Ｃ３０）アルキル（Ｃ６−Ｃ３０）アリールシリル、（Ｃ１−Ｃ３０）アルキルジ（Ｃ６−Ｃ３０）アリールシリル、アミノ、モノ−またはジ−（Ｃ１−Ｃ３０）アルキルアミノ、モノ−またはジ−（Ｃ６−Ｃ３０）アリールアミノ、（Ｃ１−Ｃ３０）アルキル（Ｃ６−Ｃ３０）アリールアミノ、（Ｃ１−Ｃ３０）アルキルカルボニル、（Ｃ１−Ｃ３０）アルコキシカルボニル、（Ｃ６−Ｃ３０）アリールカルボニル、ジ（Ｃ６−Ｃ３０）アリールボロニル、ジ（Ｃ１−Ｃ３０）アルキルボロニル、（Ｃ１−Ｃ３０）アルキル（Ｃ６−Ｃ３０）アリールボロニル、（Ｃ６−Ｃ３０）アリール（Ｃ１−Ｃ３０）アルキル、および（Ｃ１−Ｃ３０）アルキル（Ｃ６−Ｃ３０）アリールからなる群から選択される少なくとも１つであり、一実施形態として、（Ｃ１−Ｃ２０）アルキルおよび（Ｃ６−Ｃ２５）アリールのうちの少なくとも１つであり、別の実施形態として、（Ｃ１−Ｃ１０）アルキルおよび（Ｃ６−Ｃ１８）アリールのうちの少なくとも１つであり、例えば、メチル、ｔｅｒｔ−ブチル、イソ−ブチル、フェニル、ビフェニル、ナフチル、およびナフチルフェニルのうちの少なくとも１つである。
【００４７】
式１で表される化合物としては、下記化合物が挙げられるが、これらに限定されるものではない。
【００４８】
【化５−１】
2019533035.tif 000006
【００４９】
【化５−２】
2019533035.tif 000007
【００５０】
式２で表される化合物としては、下記化合物が挙げられるが、これらに限定されるものではない。
【００５１】
【化６】
2019533035.tif 000008
【００５２】
本開示の式１および２で表される有機エレクトロルミネッセンス化合物は、当業者にとって既知の合成方法によって生成することができ、例えば、下記方法を参照することができるが、これらに限定されない。
【００５３】
式１の具体例として、式３で表される化合物は、下記反応スキーム１に示されるように合成することができる。
【００５４】
【化７】
2019533035.tif 000009
【００５５】
反応スキーム１中、Ｙ、Ｒ２〜Ｒ１０、ｂ、およびｃは、式３に定義する通りである。
【００５６】
式１の具体例として、式４で表される化合物は、韓国特許第１６３６３１０号に開示されている方法によって合成することができる。
【００５７】
式２で表される化合物は、下記反応スキーム２または３に示されるように合成することができる。
【００５８】
【化８】
2019533035.tif 000010
【００５９】
【化９】
2019533035.tif 000011
【００６０】
反応スキーム２および３中、Ａｒ１、Ａｒ２、Ｌ１、およびＬ２は、式２に定義する通りである。
【００６１】
本開示の有機エレクトロルミネッセンス素子は、第１電極、第２電極、および第１電極と第２電極との間の少なくとも１つの有機層を含むことができる。有機層は、発光層を含むことができる。発光層は、少なくとも１つの式１で表される化合物、および少なくとも１つの式２で表される化合物を含むことができ、式１で表される化合物は、ドーパント化合物として含まれ得、式２で表される化合物は、ホスト化合物として含まれ得る。
【００６２】
第１および第２電極のうちの１つは、アノードであってもよく、他方は、カソードであってもよい。有機層は、発光層を含むことができ、さらに正孔注入層、正孔輸送層、正孔補助層、発光補助層、電子輸送層、電子緩衝層、電子注入層、中間層、正孔阻止層、および電子阻止層から選択される少なくとも１つの層を含むことができる。
【００６３】
正孔補助層または発光補助層は、正孔輸送層と発光層との間に配置することができ、正孔輸送速度を制御することができる。正孔補助層または発光補助層は、有機エレクトロルミネッセンス素子の効率および／または寿命を向上させる効果を有し得る。
【００６４】
発光層は、光が発せられる層であり、単層であっても２層以上が積層される多層であってもよい。発光層において、ホスト化合物を基準としてドーパント化合物のドーピング濃度は、２０重量％未満であることが好ましい。
【００６５】
本開示の別の態様によれば、ドーパントとホストとの組み合わせは、式１で表される少なくとも１つのドーパント化合物と式２で表される少なくとも１つのホスト化合物との組み合わせとして提供することができる。また、ドーパントとホストとの組み合わせを含む有機エレクトロルミネッセンス素子が提供され得る。
【００６６】
本開示の別の態様によれば、式１で表される少なくとも１つのドーパント化合物と式２で表される少なくとも１つのホスト化合物との組み合わせを含む有機エレクトロルミネセンス材料、およびその材料を含む有機エレクトロルミネッセンス素子が提供され得る。材料は、式１の化合物と式２の化合物との組み合わせのみからなってもよく、有機エレクトロルミネセンス材料に含まれる従来の材料をさらに含むことができる。
【００６７】
本開示の別の態様によれば、式１で表される少なくとも１つのドーパント化合物と式２で表される少なくとも１つのホスト化合物との組み合わせを含む有機層が提供され得る。有機層は、複数の層を含むことができ、ドーパント化合物およびホスト化合物はそれぞれ、同じ層に含まれても異なる層に含まれてもよい。また、本開示において、有機層を含む有機エレクトロルミネッセンス素子が提供され得る。
【００６８】
本開示の有機エレクトロルミネッセンス素子は、式１および２の化合物を含むことができ、さらにアリールアミン系化合物およびスチリルアリールアミン系化合物からなる群から選択される少なくとも１つの化合物を含むことができる。
【００６９】
また、本開示の有機エレクトロルミネッセンス素子において、有機層は、式１および２の化合物に加えて、さらに第１族の金属、第２族の金属、第４周期の遷移金属、第５周期の遷移金属、ランタニド、および周期律表のｄ−遷移元素の有機金属からなる群から選択される少なくとも１つの金属、または上記金属を含む少なくとも１つの錯体化合物を含むことができる。さらに、有機層は、発光層および電荷発生層をさらに含むことができる。
【００７０】
加えて、本開示の有機エレクトロルミネッセンス素子は、当該技術分野において既知である青色、赤色、または緑色の発光化合物を含有する少なくとも１つの発光層をさらに含むことによって、白色光を発光することができる。さらに、必要に応じて、黄色またはオレンジ色の発光層をさらに含むことができる。
【００７１】
本開示の有機エレクトロルミネッセンス素子において、カルコゲナイド層、金属ハロゲン化物層、および金属酸化物層から選択される少なくとも１つの層（以下、「表面層」）は、片方または両方の電極の内側表面（複数可）に配置され得るのが好ましい。具体的には、シリコンまたはアルミニウムのカルコゲナイド（酸化物を含む）層がエレクトロルミネッセンス媒体層のアノード表面に配置されるのが好ましく、金属ハロゲン化物層または金属酸化物層がエレクトロルミネセンス媒体層のカソード表面に配置されるのが好ましい。そのような表面層は、有機エレクトロルミネッセンス素子に動作安定性を提供することができる。カルコゲナイドとしては、好ましくは、ＳｉＯＸ（１≦Ｘ≦２）、ＡｌＯＸ（１≦Ｘ≦１．５）、ＳｉＯＮ、ＳｉＡｌＯＮなどが挙げられ、金属ハロゲン化物としては、ＬｉＦ、ＭｇＦ２、ＣａＦ２、希土類金属フッ化物などが挙げられ、金属酸化物としては、Ｃｓ２Ｏ、Ｌｉ２Ｏ、ＭｇＯ、ＳｒＯ、ＢａＯ、ＣａＯなどが挙げられる。
【００７２】
本開示の有機エレクトロルミネッセンス素子において、一対の電極の少なくとも１つの表面に、電子輸送化合物と還元性ドーパントとの混合領域、または正孔輸送化合物と酸化性ドーパントとの混合領域が配置されるのが好ましい。この場合、電子輸送化合物は、陰イオンに還元されるので、混合領域からエレクトロルミネッセンス媒体への電子の注入および輸送がより容易になる。さらに、正孔輸送化合物は、陽イオンに酸化されるので、混合領域からエレクトロルミネッセンス媒体への正孔の注入および輸送がより容易になる。好ましくは、酸化性ドーパントとしては、様々なルイス酸およびアクセプター化合物が挙げられ、還元性ドーパントとしては、アルカリ金属、アルカリ金属化合物、アルカリ土類金属、希土類金属、およびそれらの混合物が挙げられる。還元性ドーパント層は、電荷発生層として用いられて、２つ以上の発光層を有し、白色光を発する有機エレクトロルミネッセンス素子を調製することができる。
【００７３】
本開示の有機エレクトロルミネッセンス素子の各層を形成するために、真空蒸着、スパッタリング、プラズマ、およびイオンプレーティング方法などの乾式成膜方法、またはインクジェット印刷、ノズル印刷、スロットコーティング、スピンコーティング、ディップコーティング、およびフローコーティング方法などの湿式製膜方法が使用され得る。本開示のドーパントおよびホスト化合物は、共蒸発または混合蒸発されてもよい。
【００７４】
湿式製膜方法を用いる場合、各層を形成する材料を、エタノール、クロロホルム、テトラヒドロフラン、ジオキサンなどの任意の好適な溶媒に溶解または拡散させることによって薄膜を形成することができる。溶媒は、各層を形成する材料が溶解または拡散され得て、膜形成能力に問題がない、任意の溶媒であってもよい。
【００７５】
共蒸発は、２つ以上の異性体材料がそれぞれ個々のるつぼ源に配置され、材料を蒸発させるために同時に両方のセルに電流が印加される混合蒸着方法である。混合蒸発は、それらを蒸発させる前に、２つ以上の異性体材料が１つのるつぼ源で混合され、材料を蒸発させるためにセルに電流が印加される混合蒸着方法である。
【００７６】
ディスプレイシステムまたは照明システムは、本開示の有機エレクトロルミネッセンス素子を用いることによって、製造することができる。
【００７７】
以下、本発明のドーパント化合物およびホスト化合物を含む有機発光ダイオード（ＯＬＥＤ）素子の発光特性が、従来のＯＬＥＤ素子と比較して詳細に説明される。しかしながら、本開示は、以下の実施例によって限定されない。
【００７８】
素子実施例１：本開示の有機エレクトロルミネッセンス化合物を含むＯＬＥＤ素子の製造
本開示による有機エレクトロルミネッセンス化合物を用いてＯＬＥＤ素子を製造した。ＯＬＥＤ素子用のガラス基板（ジオマテック社、日本）上の透明電極インジウムスズ酸化物（ＩＴＯ）薄膜（１０Ω／ｓｑ）をアセトン、エタノール、および蒸留水で順次超音波洗浄し、次いで、イソプロパノール中に保管した。次いで、ＩＴＯ基板を真空蒸着装置の基板ホルダーに装着した。化合物ＨＩ−１を真空蒸着装置のセルに導入した、次いで、装置のチャンバー内の圧力を１０−６トールに制御した。その後、セルに電流を印加して上記導入材料を蒸発させ、それによってＩＴＯ基板上に厚さ８０ｎｍを有する第１正孔注入層を形成した。次に、化合物ＨＩ−２を真空蒸着装置の別のセルに導入し、セルに電流を印加することによって蒸発させ、それによって第１正孔注入層上に厚さ５ｎｍを有する第２正孔注入層を形成した。次いで、化合物ＨＴ−１を真空蒸着装置の別のセルに導入し、セルに電流を印加することによって蒸発させ、それによって第２正孔注入層上に厚さ１０ｎｍを有する第１正孔輸送層を形成した。次いで、化合物ＨＴ−２を真空蒸着装置の別のセルに導入し、セルに電流を印加することによって蒸発させ、それによって第１正孔輸送層上に厚さ６０ｎｍを有する第２正孔輸送層を形成した。正孔注入層および正孔輸送層を形成した後、以下のようにその上に発光層を形成した。化合物Ｈ−２をホストとして真空蒸着装置の１つのセルに導入し、化合物Ｄ−１１をドーパントとして別のセルに導入した。ドーパントを、ホストとドーパントの総量を基準として３重量％のドーピング量で蒸着させ、第２正孔輸送層上に厚さ４０ｎｍを有する発光層を形成した。次いで、化合物ＥＴ−１および化合物ＥＩ−１を他の２つのセルに導入し、１：１の割合で蒸発させて、発光層上に厚さ３０ｎｍを有する電子輸送層を形成した。電子輸送層上に厚さ２ｎｍを有する電子注入層として化合物ＥＩ−１を蒸着させた後、別の真空蒸着装置によって、厚さ８０ｎｍを有するＡＩカソードを電子注入層上に蒸着させた。このように、ＯＬＥＤ素子を製造した。
【００７９】
【化１０】
2019533035.tif 000012
【００８０】
素子実施例２：本開示の有機エレクトロルミネッセンス化合物を含むＯＬＥＤ素子の製造
ドーパントとして化合物Ｄ−１を用いた以外は、素子実施例１と同じ様式でＯＬＥＤ素子を製造した。
【００８１】
比較例１：従来の有機エレクトロルミネッセンス化合物を含むＯＬＥＤ素子の製造
ドーパントとして、以下の化合物Ｘを用いた以外は、素子実施例１と同じ様式でＯＬＥＤ素子を製造した。
【００８２】
【化１１】
2019533035.tif 000013
【００８３】
色再現範囲の比較
色再現範囲は、Ｎａｔｉｏｎａｌ  Ｔｅｌｅｖｉｓｉｏｎ  Ｓｙｓｔｅｍ  Ｃｏｍｍｉｔｔｅｅ（ＮＴＳＣ）によって作製された色空間の規格に基づいて計算され、これは、国際照明委員会（ＣＩＥ）によって定義された色座標系に基づく。図１を参照して、ＮＴＳＣによって定義される赤色（０．６７、０．３３）、緑色（０．２１、０．７１）、および青色（０．１４、０．０８）の３点によって形成される三角形の面積（以下、「ＮＴＳＣ面積」）を計算する。また、青色および緑色のＮＴＳＣ定義値、ならびに製造された素子での赤色の測定値を用いて三角形の面積を計算し、次いで、三角形の面積対ＮＴＳＣ面積の比を計算する。
【００８４】
比較例および素子実施例の面積対ＮＴＳＣ面積、すなわちＮＴＳＣ色空間、のパーセンテージを、下記の表１に示されるように計算する。
【００８５】
【表１】
2019533035.tif 000014
【００８６】
表１において、Ｒ（ｘ）は、赤色発光のＣＩＥ  Ｘ座標を表し、Ｒ（ｙ）は、赤色発光のＣＩＥ  Ｙ座標を表し、Ｇ（ｘ）は、緑色発光のＣＩＥ  Ｘ座標を表し、Ｇ（ｙ）は、緑色発光のＣＩＥ  Ｙ座標を表し、Ｂ（ｘ）は、青色発光のＣＩＥ  Ｘ座標を表し、Ｂ（ｙ）は、青色発光のＣＩＥ  Ｙ座標を表す。
【００８７】
素子実施例１および２ならびに比較例１の有機エレクトロルミネッセンス素子のＣＩＥ色座標、ならびにこの面積対ＮＴＳＣ面積のパーセンテージを下記の表２に示す。
【００８８】
【表２】
2019533035.tif 000015
【００８９】
上記の表２より、本開示の化合物を含む有機エレクトロルミネッセンス素子（素子実施例１および２）は、従来の化合物を含む有機エレクトロルミネッセンス素子（比較例１）より色再現範囲（色域）が優れていることを確認することができる。
【図１】
2019533035.tif 000023
【国際調査報告】
2019533035.tif 000024
2019533035.tif 000025
2019533035.tif 000026